(57)【要約】【課題】安価な材料と簡易な設備で製造しても紫外線検出能力に優れた紫外線センサー素子を提供すること。【解決手段】酸化チタンまたは酸化亜鉛からなるｎ型半導体層と、酸化ニッケルからなるｐ型半導体層を積層してなり、前記ｎ型半導体層と前記ｐ型半導体層がｐｎ接合を形成している紫外線センサー素子であって、前記ｎ型半導体層の膜厚が０．５〜１５μｍ、前記ｐ型半導体層の膜厚が１〜３０μｍであることに要旨を有する紫外線センサー素子。【選択図】なし【特許請求の範囲】
【請求項１】
酸化チタンまたは酸化亜鉛からなるｎ型半導体層と、酸化ニッケルからなるｐ型半導体層を積層してなり、前記ｎ型半導体層と前記ｐ型半導体層がｐｎ接合を形成している紫外線センサー素子であって、前記ｎ型半導体層の膜厚が０．５〜１５μｍ、前記ｐ型半導体層の膜厚が１〜３０μｍであることを特徴とする紫外線センサー素子。
【請求項２】
前記ｎ型半導体層および／または前記ｐ型半導体層の上側または下側に導電膜を有するものである請求項１に記載の紫外線センサー素子。
【請求項３】
前記ｎ型半導体層および前記ｐ型半導体層は、スクリーン印刷することによって形成されたものである請求項１または２に記載の紫外線センサー素子。
【請求項４】
請求項１〜３のいずれかに記載の紫外線センサー素子は基板上に形成されたものであって、前記紫外線センサー素子に電極及び導線が形成されたものである紫外線センサー。
【請求項５】
請求項４に記載の紫外線センサーを用いた紫外線センサーアレイ。
【発明の詳細な説明】
【技術分野】
【０００１】
本発明はｐｎ接合を利用した紫外線センサー素子に関するものである。
【背景技術】
【０００２】
一般に紫外線は波長が１０〜４００ｎｍの電磁波であり、様々な分類がなされているが、例えば太陽光に含まれる紫外線に関してはＵＶＡ（３１５〜４００ｎｍ）、ＵＶＢ（２８０〜３１５ｎｍ）、ＵＶＣ（２００〜２８０ｎｍ）に分類することができる。このうち、ＵＶＣは大気通過中にオゾン層などによって吸収されるため、ＵＶＡやＵＶＢが生活環境における主な紫外線として存在している。紫外線は殺菌消毒作用を発揮したり、ビタミンＤの合成に寄与するなど有用である一方、皮膚や目にダメージを与えるなど、人体へ影響を及ぼすことで知られている。こうした紫外線をモニターすることは産業分野だけでなく、日常生活でも行われており、そのための紫外線センサーが各種提案されている。
【０００３】
例えば、紫外線センサーとしてＳｉやＧｅなどの単体半導体や、ＧａＡｓ、ＩｎＰ、ＧａＮなどの化合物半導体などの半導体単結晶材料を基板に形成したものが知られている。このような材料を用いた紫外線センサーは高感度・高性能であるが、これら材料は紫外線以外の可視光にも反応してしまうことから、紫外線センサーには紫外線のみを透過させるフィルター（バンドパスフィルター）を組み合わせることが必要となり、価格が高くなるという問題があった。また設備についても、高度なクリーンルームや専用半導体設備などが必要となり、容易に製造することが難しかった。
【０００４】
このような問題に対して、バンドパスフィルターを形成しなくても、紫外線のみに反応するセンサーとして、ＳｉＣやダイヤモンドなどを用いた紫外線センサーが提案されている（例えば特許文献１）。この技術は、酸化物導電層をｎ型ＳｉＣ基板上に形成したものをダイオード（センサー）として用いるものであるが、具体的にはＧａドープＺｎＯ膜をＳｉＣ基板上に形成することによって、波長３８０ｎｍ以下の光に感度を有するが、可視光領域には感度を示さないセンサーが提案されている。
【０００５】
また特許文献２には、ダイヤモンドを用いた高感度の紫外線センサーが提案されている。
【０００６】
しかしながらこれらの材料を用いた紫外線センサーは高価であり、高性能な紫外線センサーが要求される産業分野での需要はあるものの、日常生活などにおいて例えば日焼け対策や動植物の成長促進のために、日中の紫外線量を大まかに把握したい、というようなニーズに対しては上記の様な高性能で高価格な紫外線センサーはオーバースペックである。
【０００７】
そこで、こうしたニーズに応じて、簡易で且つ安価な紫外線センサーが各種提案されている。
【０００８】
例えば特許文献３には、ホトクロミック材料を用いた紫外線センサーが提案されている。この技術ではホトクロミック材料に紫外線が照射されると変色する性質を利用して、紫外線の有無を判定することができる。
【０００９】
また特許文献４には、基板上に、ＩＩＩ族元素と窒素原子とを含む半導体（紫外線検出素子）を複数形成すると共に、各紫外線検出素子の波長分光特性、絶対感度、時間応答性などの特性を相互に異なるものとすることによって、分光器、光量測定器、パルス測定器としての機能を発現させた紫外線センサーが提案されている。
【００１０】
更に特許文献５には、ｐ型導電性酸化物半導体化合物薄膜と、ｎ型伝導性を示し紫外光感度を有するＺｎＭｇＯ系化合物薄膜、及びＮｉＯ薄膜から構成され、ＺｎＭｇＯ系化合物薄膜とＮｉＯ薄膜の界面にヘテロエピタキシャル界面を形成したＰＮ接合デバイスが提案されている。この技術を用いた紫外線センサーは、２ｍＶの起電力を発生させるとともに、ＵＶＢ領域で急峻な感度を示すため、広い波長域で機能することができる。
【００１１】
しかしながら、上記技術は材料価格が高かったり、製造が煩雑などの理由により製造コストが高いため、より安価でしかも簡易に製造することができ、しかも紫外線を特異的に検出可能な紫外線センサーが求められている。
【先行技術文献】
【特許文献】
【００１２】
【特許文献１】特開２００６−２２８９２９号公報
【特許文献２】特開２００９−１８８２２２号公報
【特許文献３】特開平８−４３１９７号公報
【特許文献４】特開２００４−２５１７５４号公報
【特許文献５】特開２００４−１１９５２５号公報
【発明の概要】
【発明が解決しようとする課題】
【００１３】
本発明は上記の様な事情に着目してなされたものであって、その目的は、測定対象であるＵＶＡ（３１５〜４００ｎｍ）やＵＶＢ（２８０〜３１５ｎｍ）を含む紫外線を検出できる紫外線センサー素子を提供することにある。特に安価な材料と簡易な設備で製造しても紫外線検出能力に優れた紫外線センサー素子を提供することにある。
【課題を解決するための手段】
【００１４】
上記課題を達成し得た本発明は、酸化チタンまたは酸化亜鉛からなるｎ型半導体層と、酸化ニッケルからなるｐ型半導体層を積層してなり、前記ｎ型半導体層と前記ｐ型半導体層がｐｎ接合を形成している紫外線センサー素子であって、前記ｎ型半導体層の膜厚が０．５〜１５μｍ、前記ｐ型半導体層の膜厚が１〜３０μｍであることに要旨を有する紫外線センサー素子である。
【００１５】
前記ｎ型半導体層および／または前記ｐ型半導体層の上側または下側に導電膜を有するものであることも好ましい実施態様である。
【００１６】
また前記ｎ型半導体層および前記ｐ型半導体層は、スクリーン印刷することによって形成されたものであることも好ましい実施態様である。
【００１７】
上記紫外線センサー素子は基板上に形成されたものであって、前記紫外線センサー素子に電極及び導線が形成されたものである紫外線センサーも好ましい実施形態の一つである。
【００１８】
また上記記載の紫外線センサーを用いた紫外線センサーアレイも本発明の好ましい実施形態の一つである。
【発明の効果】
【００１９】
本発明によれば、高価な単結晶半導体材料を使うことなく、また簡易な設備を利用した場合であっても紫外線検出能力に優れた紫外線センサー素子を提供できる。本発明では、ｎ型半導体層とｐ型半導体層をスクリーン印刷などの簡易な方法で成膜すると共に、各層の膜厚を適切に制御しているため、照射された紫外線による起電力が高く、また出力（電流値）も大きい紫外線センサー素子を提供できる。
【図面の簡単な説明】
【００２０】
【図１】本発明の紫外線センサー素子及び紫外線センサーの構造を示す概略断面図である。
【図２】本発明の紫外線センサー素子及び紫外線センサーの他の構造を示す概略断面図である。
【図３】本発明の紫外線センサー素子を用いた紫外線センサーアレイの概略図である。
【図４】図３で用いた紫外線センサーの概略断面図である。
【発明を実施するための形態】
【００２１】
材料面と製造面でコストを削減して、安価で且つ簡易に製造できる紫外線センサー素子を提供するには、光が照射されると起電力（光起電力効果）を生ずる半導体を利用する紫外線センサーの使用が有効である。このような紫外線センサーとしては、ｐｎ接合させた半導体が知られている。紫外線を照射するとｎ型半導体層とｐ型半導体層の界面部分で酸化物が紫外線を吸収し、電子を励起して電子−正孔対を発生させて起電力と電流が生じ、この際に生じる電流を検出することによって、紫外線を測定できる。ｐｎ接合させた半導体は、既存の半導体製造装置を利用して製造が可能である。
【００２２】
本発明では、ｐｎ接合に用いるｎ型半導体層を構成する材料として酸化チタンや酸化亜鉛を用いた。酸化チタンや酸化亜鉛は光エネルギーが照射されると、光励起されるワイドバンドギャップを有し、エネルギーは約３ｅＶであるため、同じくエネルギーが約３ｅＶで波長は４００ｎｍ以下の紫外線によって起電力を生じる一方で、可視光領域の光を照射しても起電力が生じないことから、紫外線センサー素子の材料としては有効だからである。またこれらの金属酸化物は安価で、容易に入手が可能であり、管理に手間のかからない材料である。
【００２３】
ｐ型半導体層を構成する材料としては、これまでにも様々な材料が知られている。上記ｎ型半導体層と接合することによって、接合部分に空乏層と拡散電位（電位障壁）を形成する材料のうちでも、汎用性のある材料を選択すると共に、扱い性に優れており、且つ特別な設備を設置することなく製造できることが、安価にｐｎ接合を有する紫外線センサー素子を製造するための条件となる。そのような条件を満たすｐ型半導体層を構成する材料として、酸化ニッケルを選択した。またｎ型半導体層とｐ型半導体層を、好ましくはスクリーン印刷法で形成することとし、更にｎ型半導体層の膜厚とｐ型半導体層の膜厚を適切に制御することにより、紫外線に対する感度に優れた効果を発現する紫外線センサー素子を簡易かつ安価に提供できる。
【００２４】
なお、ｐ型半導体材料としては様々な材料が知られているが、例えばＳｉ、ＧａＡｓなどは、酸化物でないので、大気中で熱処理するような状況で動作させるには不向きである。またＣｕなどは製造工程における熱履歴などで物性の異なるＣｕ2ＯやＣｕＯが形成され、これらが混在するため好ましくない。
【００２５】
本発明の紫外線センサー素子の基本構造はｐｎ接合を利用したものである。本発明に用いられるｎ型半導体は、酸化チタンまたは酸化亜鉛からなる酸化物層で構成されている。酸化チタンや酸化亜鉛は上記したように紫外線に対して起電力を生じるが、可視光に対しては起電力を生じないため、バンドパスフィルター等の紫外線以外の特定波長の光線を遮断するフィルターを設置しなくても紫外線のみを測定できるため望ましい。
【００２６】
上記したように本発明のｎ型半導体層は酸化チタンまたは酸化亜鉛であるため、ｐ型半導体層として酸化ニッケルを結合（ｐｎ接合）させると空乏層が形成されると共に、電位差が生じて拡散電位（電位障壁）が形成される。そして酸化チタン又は酸化亜鉛と酸化ニッケルの界面に紫外線が照射されて光励起による順方向バイアスが印加されると、空乏層の拡散電位（電位障壁）が減少すると共に、拡散電流が増加して電流が流れるようになる。この電流を検出することによって、紫外線量を測定することができる。
【００２７】
ここでｐｎ接合による光起電力効果をより有効に発揮させるには、ｎ型半導体層及びｐ型半導体層の厚みを夫々適切に制御することが重要である。
【００２８】
まず、ｎ型半導体層の厚みは０．５〜１５μｍとする。膜厚が薄すぎると、基板側の電極とｐ型半導体層との電気的な短絡が生じて紫外線センサーとして機能しなくなる。そのため、ｎ型半導体層の膜厚は０．５μｍ以上、より好ましくは１μｍ以上、更に好ましくは１．２μｍ以上とする。一方、膜厚が厚すぎると、紫外線がｎ型半導体層を透過する間に減衰してしまいｐｎ接合界面に到達する紫外線量が減少してセンサーの感度が低下する。そのため、ｎ型半導体層の膜厚は１５μｍ以下、より好ましくは１０μｍ以下、更に好ましくは５μｍ以下とする。
【００２９】
次に、本発明に用いられるｐ型半導体層は、酸化ニッケルで構成されており、ｐ型半導体層の厚みは１〜３０μｍとする。ｐ型半導体層の厚みが薄すぎると、ｎ型半導体層とｐ型半導体層側に設置した電極との電気的短絡が生じてセンサーとして十分に機能しなくなる。したがってｐ型半導体層の厚みは１μｍ以上、好ましくは１．５μｍ以上、更に好ましくは２μｍ以上とする。一方、ｐ型半導体層を厚くし過ぎると、電気抵抗率が上昇して紫外線センサーの感度が低下する。したがってｐ型半導体層の厚みは３０μｍ以下、好ましくは２０μｍ以下、より好ましくは１０μｍ以下である。
【００３０】
以下、図１、２を参照しながら本発明の紫外線センサー素子、及び紫外線センサーについて説明する。なお、本発明の紫外線センサー素子、及び紫外線センサーは図１、２に限定されず、少なくともｎ型半導体層とｐ型半導体層がｐｎ接合を形成するように構成されていればよく、それ以外の構成順序は特に限定されない。
【００３１】
図１に示すように本発明の紫外線センサー素子は、少なくとも酸化チタンまたは酸化亜鉛からなるｎ型半導体層３、ｐ型半導体層４を積層しており、必要に応じてｎ型半導体層３に接して導電膜２が設けられている構成となっている。なお、図２に示すように基板上に積層するｎ型半導体層やｐ型半導体層などの積層順序は図１と逆でもよい。
【００３２】
また本発明の紫外線センサーの基本構成は、図１、図２に示すように基板１上、或いは基板１上に形成した導電膜２上に、ｐｎ接合を構成するｎ型半導体層３及びｐ型半導体層４が積層され、電極５及びリード線（導線）６、７が形成されたものである。
【００３３】
基板１は、基板上に積層するｎ型半導体層３、ｐ型半導体層４などを支持できればよく、また導電性の有無は問わない。基板１側から紫外線を入射させる場合は、基板１は透明（透光性）であることが望ましいが、基板１側から紫外線を入射させない場合（例えば後記する図２の構成）は、基板１は透明でなくてもよい。したがって基板１としては、ソーダガラス、ホウ珪酸ガラス、石英ガラスなどの各種ガラスなどの透光性材料や、セラミックス、樹脂、金属（例えばチタン、ステンレス、鉄、銅、銀、アルミニウム等）などの非透光性材料が例示される。なお、ガラスの種類によっては、波長が短い紫外線（例えば３００ｎｍ以下）を透過しないものや耐熱性が異なるため、要求される特性に応じて基板を選択することが望ましい。
【００３４】
導電膜２は、ｎ型半導体層３および／またはｐ型半導体層４の上側または下側に電極として必要に応じて形成される膜であって、例えば基板１が導電性を有さない場合は、基板１上に透光性を有する導電膜２（透明導電膜）を形成し、その上にｎ型半導体層３を形成すればよい。後記する図２の様な構成の場合は、ｎ型半導体層３の上に透光性を有する電導膜２を設けてもよい。また図示しないが、図１における電極５に代えてｐ型導電膜の上側に導電膜２を設けてもよく、或いは図２におけるｐ型導電膜の下側（基板側）に電極５に代えて導電膜２を設けてもよい。導電膜２としては、導電性を有するものであれば特に限定されず、各種公知の材料を用いることができる。特に透光性が要求される場合には、透明導電膜として酸化インジウム（ＩＴＯ）、アルミニウムを添加した酸化亜鉛（ＡＺＯ）、ガリウムを添加した酸化亜鉛（ＧＺＯ）、フッ素ドープ酸化錫（ＦＴＯ）などが例示される。
【００３５】
導電膜２の厚みは特に限定されないが、膜厚が薄すぎると十分な導電性を確保できず、また膜厚が厚すぎても透光性が低下するため、例えば０．０４〜２μｍ程度でよい。
【００３６】
上記紫外線センサー素子にリード線を接続することによって、紫外線センサーとなる。リード線６及び７は、紫外線を入射させてｐｎ接合によって起電力が発生した場合の電子を流すための導線（配線）である。図１では、ｐ型半導体層４に電極５（例えばカーボン電極）を設けて、該電極５にリード線６を接続する構成となっているが、電極５はｐ型半導体層に直接形成していなくてもよい。またリード線７は図示例では透明導電膜２に接続されているが、基板１が導電性を有するのであれば、図示しないが基板１にリード線７を接続したり、基板１の裏面に電極を設けてリード線７を接続してもよい。電極としては特に限定されず、各種公知の材料から選択すればよいが、電気抵抗率が低く、しかも材料が安価で形成も容易にできる金属電極（例えば銀ペースト）やカーボン電極などを用いることができる。
【００３７】
図１は、基板１側から光を入射する場合の構成例である。基板１側から入射された光は（透明）導電膜２及びｎ型半導体層３を透過してｐｎ接合をしているｎ型半導体層３とｐ型半導体層４の界面を照射し、該界面で紫外線が吸収され、吸収された紫外線が電子を励起して電子−正孔対が発生し、起電力と電流が発生して、ｎ型半導体層３側からｐ型半導体層４側に整流が生じ、電子がｐ型半導体層４側のリード線６を通じて図示しない検出装置に流れ、該検出装置によって電子（電気）が検出されることによって、紫外線を感知することができる。その後電子はリード線７から透明導電膜２を介してｎ型半導体層３に流れる。紫外線照射が継続していれば、この一連の動作の繰り返しによって、紫外線を感知し続けることができる。
【００３８】
図２は本発明に係る紫外線センサー素子の他の構成例であり、同一素材には同一の番号を付している。図２は図１と積層順が異なる構成であって、基板１側から順に電極５、ｐ型半導体層４、ｎ型半導体層３、（透明）導電膜２が積層されている。図２では、光は基板１側からではなく、ｎ型半導体層３の上に形成した（透明）導電膜２側から入射させて、ｎ型半導体層３を透過してｐｎ接合部分（ｎ型半導体層３とｐ型半導体層４の界面）に照射して起電力と電流を発生させている。
【００３９】
したがって基板１は透光性を有している必要がなく、金属等の非透光性の材料を用いることができる。また基板１に導電性を有する金属を用いる場合は、基板１上の電極５を形成しなくてもよく、その場合はリード線６を直接基板に接続することも可能であり、構成が簡素となると共に製造コストも低減できる。また基板１に透光性が要求されない場合は基板１上に有機導電膜を形成し、その上にｐ型半導体層４を積層させてもよい。有機導電膜としては、ポリアニリンまたはポリ（エチレンジオキシ−チオフェン）−ポリスチレンスルホン酸（ＰＤＯＴ：ＰＳＳ）、ポリ（３，４−エチレンジオキシチオフェン）（ＰＤＯＴ）、ポリ−３−ヘキシルチオフェン（Ｐ３ＨＴ）などが例示される。
【００４０】
以下、図１に示す構造の紫外線センサー素子及び紫外線センサーの製造方法を説明する。以下で説明する製造方法は、本発明の好ましい実施形態の一例を示すものであり、これに限定する趣旨ではない。また下記製造プロセスの順序を変更することによって図２に示す構造の紫外線センサー素子及び紫外線センサーを作製することもできる。
【００４１】
基板１上に導電膜２を設ける場合、導電膜２の成膜方法は特に限定されず、所望の組成のスパッタリングターゲット材料を用いてスパッタリング法などによって、導電膜２を形成すればよい。またタッチパネルや液晶ディスプレーの製造用に予め基板に透明導電膜が形成されている製品を用いることもでき、この場合は導電膜２の成膜工程を省略できる。
【００４２】
次に導電膜２の上にｎ型半導体層３をスクリーン印刷法で形成する。スクリーン印刷法によれば、通常の製造環境下でよいため、クリーンルームなどの設備を必要とせず、また通常の薬品・試薬を用いて容易に製造することができる。特にクリーンルーム、真空装置、高純度の窒素ガスや排気除害装置などが必須となる真空プロセスと比べて簡易な製造設備で安価に製造することができるため望ましい。
【００４３】
スクリーン印刷法に用いる印刷用ペーストは特に限定されず、酸化物（酸化チタンまたは酸化亜鉛）の微粉末を適当な溶剤に懸濁した懸濁液を用いることもできるが、本発明のスクリーン印刷に用いるペーストとしては以下のように作製したものが好適である。具体的には平均粒径１０ｎｍ〜２０μｍの酸化チタン又は酸化亜鉛の微粉末を用いることが好ましい。平均粒径が小さすぎると焼結した後の膜密度が上がらないことがある。一方、平均粒径が大きすぎると焼結しないことがある。
【００４４】
したがって平均粒径は好ましくは１０ｎｍ以上、より好ましくは２０ｎｍ以上、更に好ましくは５０ｎｍ以上であって、好ましくは２０μｍ以下、より好ましくは１５μｍ以下、更に好ましくは１０μｍ以下である。なお、上述の平均粒子径は、例えば、走査型電子顕微鏡（ＳＥＭ）で任意の粒子１００個の直径を測定し、その個数基準の平均粒子径を採用することができる。
【００４５】
特にスクリーン印刷後の焼成温度を３５０〜６００℃とする場合は、上記平均粒径１０ｎｍ〜２０μｍの酸化チタン又は酸化亜鉛に含まれる微粒子のうち、平均粒径が１５０ｎｍ以下の酸化チタン又は酸化亜鉛の微粒子の割合を２〜１００質量％とすることが好ましく、このような平均粒径１５０ｎｍ以下の極微細な粒子の含有率を高めることで、該極微細な粒子が接着剤として作用して隣接する層等との密着性を高めることができ、良好なｎ型半導体層を形成できる。
【００４６】
上記酸化チタンまたは酸化亜鉛の微粉末をと水を混合してペースト状にする。続いてエチルアルコールなどの溶剤を加えた後、スターラーなどの攪拌装置によって攪拌し、さらに超音波ホモジナイザーなどで所望の時間分散化処理することによって、粉末の凝集が抑制され、滑らかな分散液が得られる。
【００４７】
得られた分散液にエチルセルロースなどの増粘材、テルピネオールなどの乾燥防止剤など所望の添加剤を更に添加して攪拌した後、エバポレーターなどの加熱処理によってエタノールを蒸発させて粘度を調整し、印刷用ペーストが得られる。
【００４８】
上記のようにして得られたｎ型半導体層の印刷用ペーストを用いて基板または基板上に形成された透明導電膜の上にスクリーン印刷法によって成膜する。スクリーン印刷する際の条件は特に限定されないが、均一な膜厚とするためには以下の条件で行うことが望ましい。
【００４９】
まず、スクリーン印刷に用いるメッシュについては特に限定されず、ステンレスなどの金属系材料やポリエチレンなどの有機系材料を用いることができる。またメッシュサイズについても特に限定されない。
【００５０】
印刷マスクについても特に限定されず、素材、形状等は必要に応じて選択すればよい。本発明ではスクリーン印刷法で半導体層を形成するため、任意の形状の半導体層を作製できる。
【００５１】
ｎ型半導体層３を印刷（厚さは１５〜１００μｍ程度）した後、乾燥処理（例えば１２０〜２００℃程度）を行って透明導電膜２上に印刷したｎ型半導体層３を乾燥させる。乾燥後、再度印刷してもよい。この乾燥と印刷を複数回繰り返すことで膜厚を所望の範囲に制御することができる。
【００５２】
続いて、ｎ型半導体層３の上にｐ型半導体層４をスクリーン印刷によって形成する。
【００５３】
ｐ型半導体層４のスクリーン印刷用ペーストについても、酸化ニッケルを用いて、上記ｎ型半導体層３のスクリーン印刷用ペーストと同様にして作製すればよい。なお、酸化ニッケルは酸化チタンよりも焼結性が悪いため、酸化ニッケル微粉末の平均粒径は２０〜６００ｎｍ程度とすることが望ましい。
【００５４】
ｐ型半導体層４のスクリーン印刷用ペーストを用いてスクリーン印刷する際の条件は特に限定されず、上記ｎ型半導体層３のスクリーン印刷条件と同じ条件で印刷すればよい。
【００５５】
そして所望の膜厚となるまで印刷した後、焼成することによって、ｐｎ接合を有する半導体層（ｎ型半導体層３とｐ型半導体層４）が基板上に形成される。なお、焼成することによって、印刷用ペーストに含まれるセルロースが分解されて、多孔質酸化物層が収縮するため、焼成する前の印刷厚さは、収縮することを加味して印刷厚さを調整することが望ましい。
【００５６】
本発明では、焼成用の装置として例えば陶芸用電気炉、ホットプレート、コンロなどでよく、特殊な設備を要しないため、低コストで容易に焼成できる。焼成する際に焼成温度が低すぎると、半導体層の強度が弱くなり、例えば後記する電極を形成する際に破損してしまうことがある。一方、焼成温度が高すぎると、半導体層に割れが生じることがある。
したがって焼成温度は３５０℃以上が好ましく、より好ましくは５００℃以上、更に好ましくは５１０℃以上であって、好ましくは６００℃以下、より好ましくは５８０℃以下、更に好ましくは５６０℃以下である。また焼成時間は特に限定されないが、焼成時間が短すぎると、十分に焼成できないため、半導体層の強度が低下する。したがって焼成時間は、好ましくは２０分以上、より好ましくは２５分以上、更に好ましくは３０分以上である。また製造効率の観点から好ましくは６００分以下、より好ましくは１２０分以下、更に好ましくは６０分以下である。
【００５７】
上記説明ではｎ型半導体層３を乾燥させた後、ｐ型半導体層４を印刷・乾燥させてから焼成しているが、特にこの構成に限定されず、例えばｎ型半導体層３を乾燥させた後、焼成を行ってから、ｐ型半導体層４を印刷・乾燥・焼成してもよい。或いはｎ型半導体層３を印刷した後、乾燥させずに続けてｐ型半導体層４を印刷してから、乾燥・焼成してもよい。
【００５８】
以上のように本発明ではｎ型半導体層３及びｐ型半導体層４をスクリーン印刷法を用いて形成しているため、容易にしかも低コストで紫外線センサー素子を作製できる。
【００５９】
上記紫外線センサー素子のｐ型半導体層４上に、電極５を形成してもよい。電極５の形成方法は特に限定されず、各種公知の方法を採用できるが、ｐ型半導体層４に銀ペースト、カーボンペースト、またはアルミペーストをスクリーン印刷して電極５を形成することが製造コスト低減の観点からは望ましい。
【００６０】
なお、スクリーン印刷法でｐ型半導体層４を形成する実施形態においては、電極形成時の熱処理等によって電極成分がｐ型半導体層４に侵入してｎ型半導体層３と電気的短絡を生じる恐れがあることから、銀ペーストやカーボンペースト等を用いて電極を形成する場合には、熱処理温度を制御することが望ましい。熱処理温度が高くなりすぎると、電極の印刷用ペーストの流動性が高まるため望ましくない。したがって熱処理温度は好ましくは３００℃以下、より好ましく２５０℃以下、更に好ましくは２００℃以下である。
【００６１】
そして導電層２と電極５の双方にリード線を接続することで紫外線センサーを作製することができる。
【００６２】
上記したように本発明の紫外線センサーは紫外線にのみ応答するセンサーとして機能する。例えばｎ型半導体層に酸化チタンを用いた場合、酸化チタンは波長２００〜４００ｎｍの紫外線を吸収し、特に、２８０ｎｍと３４０ｎｍに吸収のピークを有しており、本発明の紫外線センサー素子を用いた紫外線センサーも波長２００〜４００ｎｍの紫外線に感度を有するため、ＵＶＡ（波長３１５〜４００ｎｍ）、ＵＶＢ（波長２８０〜３１５ｎｍ）の検出に有効である。
【００６３】
以上、本発明の紫外線センサー素子及び紫外線センサーの製造方法を説明した。
【００６４】
次に本発明の紫外線センサーを用いた紫外線センサーアレイについて図３、図４を参照しながら説明する。本発明の紫外線センサーアレイは図示例に限定されず、適宜変更を加えることができる。
【００６５】
図３は本発明の紫外線センサーを複数設けたアレイの一部を示す概略図であり、図４はこのアレイに設置する紫外線センサーの概略断面図である。図３に示すように、１つの基板１上に複数に平行した横配線と縦配線によって形成される各マトリックスに図４に示す紫外線センサーが設けられている。個々のセンサー電極間に適切な直流電圧を印加し各センサーを流れる信号電流を観察することによって、紫外線強度の一次元分布を測定することができる。例えばこの紫外線センサーアレイは、紫外線のビームプロファイラに利用できる。
【実施例】
【００６６】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００６７】
実施例１
透明導電膜が形成されたガラス基板（Ｓｏｌａｒｏｎｉｘ社製ＴＣＯ２２−１５）を２５ｍｍ角に切断し、エタノールで洗浄した。続いて透明導電膜上に下記に示す手順で作製した印刷用ペーストを用いてｎ型半導体層及びｐ型半導体層をスクリーン印刷で成膜して紫外線センサー素子を作製した。
【００６８】
（ｎ型半導体層の印刷用ペースト）
印刷用ペーストを以下の方法で作成した。まず、平均粒径２５ｎｍの酸化チタン粉末（ＤＥＧＵＳＳＡ社製酸化チタン粉末Ｐ２５：平均粒径が１５０ｎｍ以下の酸化チタン微粒子の割合は９５質量％）を６ｇ秤量し、乳鉢に入れた。水１０ｍＬを加えて、グラインドした。続いてエタノールを１００ｍＬ加えて、ビーカーに移し、更に和光純薬製のエチルセルロース３ｇとテルピネオール２０ｇを加えてから、マグネットスターラーで攪拌した後、超音波洗浄機を用いて分散化処理した。続いてエバポレーターで全体量が３０ｍＬになるまでエタノールを蒸発させて印刷用ペーストを作製した。
【００６９】
（ｐ型半導体層の印刷用ペースト）
平均粒径１００ｎｍの酸化ニッケル粉末（シグマアルドリッチ社製）を５ｇ秤量し、乳鉢に入れ、上記ｎ型半導体層の印刷用ペーストと同様にして、印刷用ペーストを作製した。
【００７０】
（ｎ型半導体層及びｐ型半導体層のスクリーン印刷）
スクリーン印刷機（ニューロング精密社製）に、２０ｍｍ角の印刷穴の開いているポリエステル製のスクリーン印刷メッシュ（１２５本／インチ）をセットし、透明導電膜の上に上記ｎ型半導体層の印刷用ペーストを用いて１回印刷した。印刷後ホットプレート（ＩＫＡ社製）に載置して１２０℃で５分の乾燥処理を行って余分なエタノール分を蒸発させてｎ型半導体層を形成した。
【００７１】
次に、１６ｍｍ角の印刷穴の開いているポリエステル製のスクリーン印刷メッシュ（１２５本／インチ）をセットし、ｎ型半導体層上に上記ｐ型半導体層の印刷用ペーストを用いて１回印刷した。印刷後、上記と同様にして乾燥処理を行ってｐ型半導体層を形成した。
【００７２】
上記印刷・乾燥処理後、陶芸用電気炉（シロタ社製）で３０分間５００℃に維持して焼成処理を行って紫外線センサー素子を作製した。
【００７３】
（ｐ型半導体層側の電極）
１０ｍｍ角の印刷穴の開いているスクリーン印刷メッシュをセットして、上記ｐ型半導体層上にカーボンペースト（藤倉化成製：カーボンペーストＸＣ１２）を用いて印刷し、室温で乾燥させてカーボン電極を形成した。
【００７４】
（リード線の形成）
上記作製した紫外線センサー素子の透明導電膜とカーボン電極にリード線を接続して紫外線センサーを作製した。
【００７５】
この紫外線センサーを用いて以下の方法で特性を評価した。
【００７６】
紫外線センサーのリード線をテスターに接続すると共に、紫外線（パナソニック製：ブラックライトＦＬ４ＢＬ−Ｂ：紫外線放射出力０．２５Ｗ：波長３００〜４００ｎｍ：ピーク波長３５２ｎｍ）を紫外線センサーの基板側から照射し、短絡電流と開放電圧を測定した。
【００７７】
ブラックライトを紫外線センサーに照射すると、開放電圧０．８Ｖ、短絡電流１００μＡの電流が測定され、紫外線を照射すると光起電力及び光電流が発生した。このことから実施例１の紫外線センサー素子は紫外線に対してセンサーとして機能していることがわかった。
【００７８】
なお、ｎ型半導体層とｐ型半導体層の膜厚はセンサーを切断して走査型電子顕微鏡（ＳＥＭ）で測定した。上記紫外線センサーのｎ型半導体層の膜厚は１．７μｍ、ｐ型半導体層の膜厚は２．０μｍだった。
【００７９】
実施例２
実施例１と同様にして透明導電膜が形成されたガラス基板の透明導電膜上にｎ型半導体層及びｐ型半導体層をスクリーン印刷で成膜して紫外線センサー素子を作製した。続いてｐ型半導体層上に透明導電膜（ＩＴＯ及びＳｎドープＩｎ２Ｏ３）形成用溶液を塗布した後、４００℃で焼成して透明導電膜を形成した。
【００８０】
上記作製した紫外線センサー素子の基板側の透明導電膜とｐ型半導体層側の透明導電膜にリード線を接続して紫外線センサーを作製した。
【００８１】
（試験）
この紫外線センサーを用いて以下の方法で特性を評価した。紫外線センサーのリード線をテスターに接続すると共に、紫外線（パナソニック製：滅菌灯ＧＬ−６：紫外線放射出力１０７Ｗ：波長３３０〜３９０ｎｍ：ピーク波長３６０ｎｍ）を紫外線センサーの基板側から照射し、短絡電流と開放電圧を測定した。
【００８２】
ブラックライトを紫外線センサーに照射すると、開放電圧０．７５Ｖ、短絡電流１０μＡの電流が測定され、紫外線を照射すると光起電力及び光電流が発生した。このことから実施例２の紫外線センサー素子は紫外線に対してセンサーとして機能していることがわかった。
【００８３】
なお、ｎ型半導体層とｐ型半導体層の膜厚はセンサーを切断して走査型電子顕微鏡（ＳＥＭ）で測定した。上記紫外線センサーのｎ型半導体層の膜厚は１．７μｍ、ｐ型半導体層の膜厚は２．０μｍだった。
【００８４】
実施例３
実施例１のｎ型半導体層の印刷用ペーストを酸化チタン粉末に代えて平均粒径２５ｎｍの酸化亜鉛粉末（和光純薬社製）を用いて作製した以外は、実施例１と同様にして、紫外線センサー素子を作製した後、実施例１と同様にしてｐ型半導体層側にカーボン電極を形成した。続いて基板側の透明導電膜とカーボン電極にリード線を夫々接続して紫外線センサーを作製した。なお、平均粒径が１５０ｎｍ以下の酸化亜鉛微粒子の割合は９５質量％であった。
【００８５】
この紫外線センサーを用いて実施例１と同様にして紫外線（パナソニック製：ブラックライトＦＬ４ＢＬ−Ｂ）を照射し、短絡電流と開放電圧を測定した。
【００８６】
ブラックライトを紫外線センサーに照射すると、開放電圧０．５Ｖ、短絡電流４５μＡの電流が測定され、紫外線を照射すると光起電力及び光電流が発生した。このことから実施例４の紫外線センサー素子は紫外線に対してセンサーとして機能していることがわかった。
【００８７】
ｎ型半導体層とｐ型半導体層の膜厚はセンサーを切断して走査型電子顕微鏡（ＳＥＭ）で測定した。上記紫外線センサーのｎ型半導体層の膜厚は１．５μｍ、ｐ型半導体層の膜厚は２．０μｍだった。
【００８８】
実施例４
基板としてエタノール洗浄済のチタン箔（厚さ１００μｍ：２５ｍｍ角）を用いて、基板上に、実施例１と同様にして作製したｎ型半導体層の印刷用ペースト、及びｐ型半導体層の印刷用ペーストを用いて、下記手順でｐ型半導体層及びｎ型半導体層をスクリーン印刷で成膜して紫外線センサー素子を作製した。
【００８９】
（ｎ型半導体層及びｐ型半導体層のスクリーン印刷）
スクリーン印刷機（ニューロング精密社製）に、２０ｍｍ角の印刷穴の開いているポリエステル製のスクリーン印刷メッシュ（１２５本／インチ）をセットし、基板（チタン箔）の上に上記ｐ型半導体層の印刷用ペースト（酸化ニッケル）を用いて５回印刷した。印刷後ホットプレート（ＩＫＡ社製）に載置して１２０℃で５分の乾燥処理を行って余分なエタノール分を蒸発させてｐ型半導体層を形成した。平均粒径が１５０ｎｍ以下の酸化チタン微粒子の割合は８０質量％だった。
【００９０】
次に、１６ｍｍ角の印刷穴の開いているポリエステル製のスクリーン印刷メッシュ（１２５本／インチ）をセットし、ｎ型半導体層上に上記ｎ型半導体層の印刷用ペースト（酸化チタン）を用いて５回印刷した。印刷後、上記と同様にして乾燥処理を行ってｎ型半導体層を形成した。
【００９１】
上記印刷・乾燥処理後、陶芸用電気炉（シロタ社製）で３０分間５００℃に維持して焼成処理を行って紫外線センサー素子を作製した。
【００９２】
（導電膜）
紫外線センサー素子のｎ型半導体層表面に１０ｍｍ角の印刷穴の開いているテフロンテープ（登録商標）を貼付して、シグマアルドリッチ社製のポリ（エチレンジオキシ−チオフェン）−ポリスチレンスルホン酸液（ＰＤＯＴ：ＰＳＳ）を滴下した後、テフロンテープを取り除いてから、乾燥処理（８０℃）をして乾燥させて導電膜を形成した後、基板（チタン箔）と導電膜（ＰＤＯＴ：ＰＳＳ）にリード線を接続して紫外線センサーを作製した。
【００９３】
この紫外線センサーを用いて実施例１と同様にして紫外線（パナソニック製：ブラックライトＦＬ４ＢＬ−Ｂ）を照射し、短絡電流と開放電圧を測定した。
【００９４】
ブラックライトを紫外線センサーに照射すると、開放電圧０．３Ｖ、短絡電流６０μＡの電流が測定され、紫外線を照射すると光起電力及び光電流が発生した。このことから実施例５の紫外線センサー素子は紫外線に対してセンサーとして機能していることがわかった。
【００９５】
なお、ｎ型半導体層とｐ型半導体層の膜厚はセンサーを切断して走査型電子顕微鏡（ＳＥＭ）で測定した。上記紫外線センサーのｎ型半導体層の膜厚は９．５μｍ、ｐ型半導体層の膜厚は８．９μｍだった。
【００９６】
実施例５
実施例４のｎ型半導体層の印刷用ペーストを平均粒径２５ｎｍの酸化チタン粉末（ＤＥＧＵＳＳＡ社製）に代えて平均粒径２μｍの酸化チタン粉末（高純度化学社製）を用いて作製すると共に、ｐ型半導体層の印刷用ペーストを平均粒径１００ｎｍの酸化ニッケル粉末（シグマアルドリッチ社製）に代えて平均粒径３μｍの酸化ニッケル粉末（高純度化学社製）を用いた以外は実施例４と同様にして印刷用ペーストを作製した。平均粒径が１５０ｎｍ以下の酸化チタン微粒子の割合は１５質量％であった。
【００９７】
上記ｐ型半導体層の印刷用ペースト（酸化ニッケル）を用いて基板上に３回印刷した以外は実施例４と同様にしてｐ型半導体層を形成した。また上記ｎ型半導体層の印刷用ペースト（酸化チタン）を用いてｐ型半導体層上に４回印刷した以外は実施例４と同様にしてｎ型半導体層を形成した。上記印刷・乾燥処理後、陶芸用電気炉（シロタ社製）で３０分間５８０℃に維持して焼成処理を行って紫外線センサー素子を作製した。
【００９８】
得られた紫外線センサー素子に実施例４と同様にして導電膜（ＰＤＯＴ：ＰＳＳ）を形成した後、基板（チタン箔）と導電膜にリード線を接続して紫外線センサーを作製した。
【００９９】
この紫外線センサーを用いて実施例１と同様にして紫外線（パナソニック製：ブラックライトＦＬ４ＢＬ−Ｂ）を照射し、短絡電流と開放電圧を測定した。
【０１００】
ブラックライトを紫外線センサーに照射すると、開放電圧０．２５Ｖ、短絡電流２０μＡの電流が測定され、紫外線を照射すると光起電力及び光電流が発生した。このことから実施例４の紫外線センサー素子は紫外線に対してセンサーとして機能していることがわかった。
【０１０１】
なお、ｎ型半導体層とｐ型半導体層の膜厚はセンサーを切断して走査型電子顕微鏡（ＳＥＭ）で測定した。上記紫外線センサーのｎ型半導体層の膜厚は９．０μｍ、ｐ型半導体層の膜厚は６．０μｍだった。
【０１０２】
比較例１
透明導電膜が形成されたガラス基板（Ｓｏｌａｒｏｎｉｘ社製ＴＣＯ２２−１５：２５ｍｍ角：エタノール洗浄済）に下記に示す手順で作製した印刷用ペーストを用いてｎ型半導体層及びｐ型半導体層をスクリーン印刷で成膜して紫外線センサー素子を作製しようとしたが、以下のように作製過程でｎ型半導体層が剥離してしまい、紫外線センサー素子を作製できなかった。
【０１０３】
（ｎ型半導体層の印刷用ペースト）
まず、印刷用ペーストを以下の方法で作成した。まず、平均粒径２５μｍの酸化チタン粉末（高純度化学社製）を６ｇ秤量し、乳鉢に入れた。水１０ｍＬを加えて、グラインドした。続いてエタノールを１００ｍＬ加えて、ビーカーに移し、更に和光純薬製のエチルセルロース３ｇとテルピネオール２０ｇを加えてから、マグネットスターラーで攪拌した後、超音波洗浄機を用いて分散化処理した。続いてエバポレーターで全体量が３０ｍＬになるまでエタノールを蒸発させて印刷用ペーストを作製した。平均粒径が１５０ｎｍ以下の酸化チタン微粒子の割合は０．５％であった。
【０１０４】
（ｐ型半導体層の印刷用ペースト）
平均粒径６０μｍの酸化ニッケル粉末（シグマアルドリッチ社製）を６ｇ秤量し、乳鉢に入れ、上記ｎ型半導体層の印刷用ペーストと同様にして、印刷用ペーストを作製した。
【０１０５】
（ｎ型半導体層及びｐ型半導体層のスクリーン印刷）
スクリーン印刷機（ニューロング精密社製）に、２０ｍｍ角の印刷穴の開いているポリエステル製のスクリーン印刷メッシュ（１２５本／インチ）をセットし、透明導電膜の上に上記ｎ型半導体層の印刷用ペーストを用いて１０回印刷した。印刷後ホットプレート（ＩＫＡ社製）に載置して１２０℃で５分の乾燥処理を行って余分なエタノール分を蒸発させた。続いて陶芸用電気炉（シロタ社製）で５００℃に維持して３０分間焼成処理を行ったところ、ｎ型半導体層の大部分が基板から剥離してしまいｎ型半導体層を形成することができず、紫外線センサー素子を作製できなかった。なお、基板上に残存するｎ型半導体層の膜厚は１６μｍであった。この比較例では酸化チタン粉末の平均粒径が大きすぎたため、十分に焼結できなかった。
【０１０６】
（可視光照射試験）
可視光領域に連続的に光を含む岩崎電気製１５０Ｗメタルハライドランプ（アーバンアクト）を用い、富士フィルム製のバンドパスフィルターＢＰＢ４５を用いて、波長４００ｎｍ〜５００ｎｍの光を実施例１〜５の紫外線センサーに照射したが、開放電圧及び短絡電流は確認できなかった。同様に波長５００ｎｍ以上の光を実施例１〜５の紫外線センサーに照射したが、開放電圧及び短絡電流は確認できなかった。このことから、本発明の紫外線センサー素子は紫外線にのみ応答することができ、しかもバンドパスフィルターなどを用いることなく紫外線センサーとして機能することができる。
【０１０７】
本発明の紫外線センサー素子は、高価な単結晶半導体材料を使うことなく、また汎用の原料粉末を用いてスクリーン印刷法を主体に作製可能であるため任意の形状での形成も可能であり、安価で簡易に優れた紫外線センサー素子を提供できる。
【０１０８】
また通常の結晶系半導体紫外線センサーの出力はｐＡレベルであり、微少信号をオペアンプなどで増幅して使用する必要があるが、本発明の紫外線センサー素子の起電力は０．３〜０．８５Ｖと高く、電流値も１〜１５０μＡと大きいため、増幅しなくても信号処理を行えるため、紫外線の検出感度にも優れている。
【符号の説明】
【０１０９】
１  基板
２  透明導電膜
３  ｎ型半導体層
４  ｐ型半導体層
５  電極
６  リード線（＋）
７  リード線（−）
【図１】
2012146706.tif 000002
【図２】
2012146706.tif 000003
【図３】
2012146706.tif 000004
【図４】
2012146706.tif 000005